КИРПИЧНАЯ ГЛАЗУРЬ
BRICK GLAZE

Изобретение относится к промышленности строительных материалов и касается составов глазурей для нанесения на керамический кирпич.
Известна кирпичная глазурь, содержащая, вес.ч.: глина-100; мел-10; свинцовый глет-57; пиролюзит-8 [1].
Задача изобретения состоит в повышении морозостойкости кирпичной глазури.
Технический результат достигается тем, что кирпичная глазурь, включающая глину, свинцовый глет, пиролюзит, дополнительно содержит измельченный вспученный перлит при следующем соотношении компонентов, вес.ч.: глина-2-4; свинцовый глет-28-32; пиролюзит-3-4; измельченный вспученный перлит-12-15.
Глазурь получают следующим образом.
Подготавливают и дозируют компоненты, например, согласно любому выбранному из таблицы составу.
Таблица
Компоненты
Содержание, вес.ч. в составах
1
2
3
Глина
2
3
4
Свинцовый глет
32
30
28
Пиролюзит
4
3,5
3
Измельченный вспученный перлит
12
13,5
15
Морозостойкость, циклы
35-40
35-40
35-40
Компоненты дозируют в требуемых количествах, по отдельности подвергают помолу до полного прохождения через сетку 008 и смешивают. Подготавливают глазурную суспензию с влажностью 45-55%. Суспензию наносят в виде тонкого слоя на поверхность отформованного, высушенного до влажности 2-5% кирпича, подсушивают на воздухе и направляют на обжиг, который проводят при температуре 1050-1150°С.
Источники информации
1. Гехт Г. Керамика / Пер. с нем. - Л. - М.: Главная редакция химической литературы, 1938. - С.177.